FR 2629072 A1 19890929 FR 8803681 A 19880322 L'invention concerne un procédé' de fabrication d'oxyde de zirconium hydraté à partir d'oxyde de zirconium cristallisé granulaire. La fabrication d'oxydes de zirconium (également dénommés zircones ciaprès) synthétiques purs et réactifs et de composés chimiques du zirconium en solution ou so- lubles dans divers milieux passe en général par la synthèse d'oxyde de zirconium hydraté. Il s'agit d'un composé formé de ZrO2 et d'eau, en teneur variable, appelé parfois hy- droxyde de zirconium bien que ne correspondant pas à la formule définie Zr (OH)4. Pour assurer de bonnes qualités de dispersibilité aux oxydes de zirconium, l'oxyde de zirconium hydraté précurseur doit avoir une forme granulaire. Les procédés connus de fabrication d'oxyde de zirconium hydraté sont en général fondés sur la transfor- mation du sable de zircon naturel, formé essentiellement de silicate de zirconium. Ils sont passés en revue dans l'article de F. Farnworth et coll. "The Production, Properties and Uses of Zirconium Chemicals", publié dans la publication spéciale de la Royal Society of Chemistry, N 40, pages 248-284, (1981). Ces procédés qui visent à éliminer l'oxyde de silicium ont l'inconvénient de géné- rer de nombreux sous-produits difficilement valorisables et de comporter un grand nombre d'étapes intermédiaires avant l'obtention de l'oxyde de zirconium hydraté, à un degré de pureté suffisant (impuretés totales inférieures à. 3%). Ainsi, le procédé de fabrication d'oxyde de zirco- nium hydraté pur le plus couramment employé est le suivant: On opère un mélange de zircon naturel et d'hydro- xyde de sodium solide suivi d'une cuisson, & une tempéra- ture généralement comprise entre 600 et 900 C. La réaction suivante est mise en jeu: Zr Si04 + 6 NaOH -> Na2 Zro3 + Na4 Si04 La réaction est en général incomplète. Des résidus de zircon non transformé (3 & 10%) subsistent dans le produit synthétisé. Leur élimination nécessite des opéra- -2- tions additionnelles. Le mélange cuit est mis en réaction avec de l'eau (hydrolyse); la réaction suivante se produit alors Na2ZrO3 + Na4SiO4 + (n+x)H20->ZrO2. x H20 + 2 NaOH + Na4SiO4 + (n-l)H20 La zircone hydratée formée est en suspension dans une solution de silicate et d'hydroxyde de sodium. Elle est séparée par filtration. Ce composé a une grande surface spécifique. Il fixe de grandes quantités de sodium 0 et de silicium par adsorption de la solution de silicate de sodium. Le produit filtré contient, en outre, les rési- dus solides de zircon non transformé. Par ce procédé, la zircone hydratée obtenue à ce stade est très impure (5 & 10% SiO2, 2 à 8% Na2O). Sa purification est effectuée par mise en solution dans un acide, l'acide chlorhydrique en général. On forme une solution d'oxychlorure de zirco- nium par ajout de deux moles d'HCl par mole de ZrO2, dont on sépare les impuretés solides (zircon, silice) par fil- tration. Puis, on forme, par précipitation, un sulfate basique de zirconium solide en ajoutant de l'acide sulfu-- rique & la solution d'oxychlorure de zirconium à raison de 0,5 à 0,8 mole de H2SO4 par mole de ZrO2. Lors de cette précipitation, le sodium est éliminé dans la solution surnageante. Puis on convertit le sulfate basique de zir- conium en zircone hydratée purifiée solide par mise en contact avec une solution alcaline, l'ammoniaque en géné- ral. Dans ce procédé usuel, on ne convertit pas la solution d'oxychlorure de zirconium directement en zircone hydratée, bien que cela soit chimiquement possible. On obtiendrait, en effet, une zircone hydratée gélatineuse, difficilement manipulable et riche en chlore dans le cas du recours & des solutions concentrées écono- miquement viables. Le passage par le sulfate basique de zirconium assure une forme granulaire à la zircone hydra- tée, tel que cela est recherché en pratique. Cet oxyde hydraté contient en général des sulfates non extraits dans la dernière phase & raison de 0, 3 à 5%. Ces sulfates peuvent présenter une gène à l'utilisation, leur dégagement - 3 - entraînant la formation d'acides corrosifs en cas de chauffage de l'oxyde hydraté pur ou en mélange. Il existe donc un besoin pour un procédé de fabri- cation d'oxyde de zirconium hydraté qui soit plus direct et plus économique à mettre en oeuvre. L'invention vise & satisfaire un tel besoin et fournit un procédé de fabrication d'oxyde de zirconium hydraté qui permet: - de limiter largement le nombre d'étapes intermédiaires, donc la complexité et le coût du procédé et des installa- tions de production, - de diminuer très largement, voire de supprimer, la con- sommation de réactifs, - de façon induite par ces deux faits, de limiter en nom- bre et quantité les rejets difficilement ou non valorisa- bles. La présente invention concerne un procédé de pré- paration d'oxyde de zirconium hydraté à partir d'oxyde de zirconium (zircone) cristallisé granulaire obtenu par dissociation à haute température de zircon, éventuellement additionné d'oxyde de zirconium ou de silice, en oxyde de zirconium cristallisé et silice, suivie d'une attaque sélective de la silice par de l'hydroxyde de sodium en solution concentrée, caractérisé en ce qu'il comprend les étapes suivantes: (1) faire réagir ledit oxyde de zirconium critallisé gra- nulaire avec une proportion au moins stoechiométrique d'hydroxyde de sodium solide & une température de 550 à 1400 C pour former du zirconate de sodium, (2) hydrolyser le zirconate de sodium avec de l'eau de façon & produire une suspension d'oxyde de zirconium hydraté solide dans une solution aqueuse d'hydroxyde de sodium, (3) séparer la majeure partie de ladite solution aqueuse d'hydroxyde de sodium de l'oxyde de zirconium hydraté,. (4) traiter l'oxyde de zirconium hydraté obtenu en (3), qui contient de l'hydroxyde de sodium résiduel, avec une solution aqueuse d'un sel d'ammonium d'un acide -4 - fort de manière & produire une base faible et un sel de sodium, et neutraliser, au fur et à mesure de sa formation, la base faible formée avec un acide fort, et (5) séparer, laver à l'eau, puis essorer l'oxyde de zirco- nium hydraté purifié résultant de manière à obtenir ce dernier sous forme d'un solide granulaire, humide, dispersable dans l'eau. Il est à noter que, bien que l'on ait défini l'invention eu égard à l'. emploi d'hydroxyde de sodium comme agent alcalin, on pourrait utiliser, & la place de ce dernier, de l'hydroxyde de potassium ou de lithium. l'emploi d'hydroxyde de sodium est toutefois préféré en raison de sa disponibilité et de son moindre coot. L'oxyde de zirconium (ou zircone) cristallisé granulaire utilisé comme matière de départ est un produit appelé zircone thermique disponible dans le commerce. Sa fabrication industrielle est bien connue et décrite dans divers brevets, par exemple dans US-A-3 749 763, US-A-3 661 764 (dissociation effectuée à l'aide d'un chalumeau à plasma), US-A-3 993 434 (dissociation effectuée dans un four à paroi fluide), FR-A-2 554 439 et US-A-2 924 533 (dissociation effectuée dans un four à arc électrique), et US-A-3 811 907, dont les enseignements sont incorporés ici par référence. Typiquement, la zircone thermique contient les impuretés suivantes, en % en poids par rapport au poids de zircone: Si02 = 0,10 & 0,70%, habituellement environ 0,45% Na20 = 0,02 & 0,30%, habituellement environ 0,15% A1203 = 0,05 & 0,15%, habituellement environ 0,10% TiO2 = 0,05 à 0, 25%, habituellement environ 0,10% Fe203 = 0,02 à 0,10%, habituellement environ 0,04% CaO IV 0,05% MgO /V 0,01% P205 rJ0,03% 355 2 Sa granulométrie moyenne dépend de la microstruc- ture des granulés de zircon dissocié. Elle peut varier entre 0,1 et 15/ m. Elle est en général de 2 à 5 / m. La surface spécifique de cet oxyde de zirconium pulvérulent va, selon sa granulométrie, de 0,8 à 8 m2/g, la valeur moyenne étant de 3-m2/g. La poudre d'oxyde a une forme cristalline essentiellement monoclinique. Pour les oxydes les plus fins, la phase quadratique métastable peut etre présente à des taux jusqu'à 15%. Cet oxyde pulvérulent est insoluble dans la plupart des réactifs. De plus, sa faible surface spécifique ne permet pas de la considérer comme réactif dans de nombreu- ses applications, en particulier dans la synthèse de ma- tières céramiques par réaction solide-solide. Dans l'étape (1), cet oxyde thermique est mélangé & de l'hydroxyde de sodium solide. Le rapport pondéral NaOH/ZrO2 minimal doit correspondre au moins & la quantité stoechiométrique pour la formation du composé zirconate de sodium Na2ZrO3, soit une valeur d'au moins environ 0,65. La réaction mise en jeu s'écrit: 2NaOH + ZrO2 -> Na2ZrO3 + H20 Il est préférable d'utiliser un léger excès de NaOH afin de favoriser la réaction de formation, soit une valeur dudit rapport de 0,70 & 0,85. Le mélange pulvé- rulent est cuit à une température minimale de 550 C, de préférence de 850 & 14000 C, avantageusement de l'ordre de 950WC, pendant une durée suffisante pour permettre la formation du zirconate de sodium avec un rendement de conversion de la zircone d'au moins 95%. Le composé ainsi obtenu, le zirconate de sodium est un solide blanc, friable et avide d'eau. Afin de pré- parer la zircone hydratée, il est mis en réaction (étape (2)) avec de l'eau (hydrolyse), à une température de 30 à 90 C, de préférence d'environ 600C. La durée d'hydrolyse est de 10 & 75 minutes, de préférence d'environ 30 minu- tes, en réacteur agité. La réaction suivante se produit: Na20 ZrO3 + (n+x) H20 -> ZrO2.xH20 + 2 NaOH + (n-l)H20 o x est la quantité d'eau nécessaire & l'hydratation de la zircone et n est la quantité d'eau ajoutée dans le but de diluer les effluents solubles. x est de l'ordre de 1 et n peut varier dans de larges limites- car rien -6- n'empêche de travailler avec une extrême dilution des effluents solubles. Cependant, il y aura normalement avan- tage & limiter les volumes d'effluents en travaillant avec une quantité d'eau la plus faible possible qui soit compatible avec la mise en solution complète des effluents solubles et l'obtention de solutions stables à une tempé- rature industriellement acceptable (inférieure & 60 C). Des solutions trop concentrées peuvent cristalliser sponta- nément au refroidissement ou au stockage. En pratique, n sera de préférence compris entre environ 2,5 et 10. On obtient une suspension de zircone hydratée solide dans une solution de soude. En réglant la quantité d'eau d'hydrolyse, on peut obtenir une solution concentrée d'hydroxyde de sodium. Apres séparation (étape (3)), par exemple par filtration ou essorage, la solution de soude peut être recyclée, si désiré, à la préparation de la zircone thermique, pour réaliser l'attaque sélective de la silice dans le zircon dissocié. Compte tenu des proportions de soude solide ou en solution à chaque étape décrite ci-dessus, la solution de soude générée à ce niveau est en excès par rapport aux besoins dictés par la fabrication préalable de zircone thermique. Cet excès permettra de fabriquer de la zircone thermique pour des applications o elle peut être utilisée directement. En pratique, compte tendu des rendements, pour chaque tonne de zircone transformée sous forme hydratée on pourra fabriquer de l'ordre de 100 kg de zircone ther- mique excédentaire. La zircone hydratée obtenue dans l'étape (3) est encore chargée en Na20 après filtration et lavage à l'eau. Il reste en moyenne environ 7% en poids Na20 par rapport à la teneur en ZrO2. Des lavages ultérieurs & l'eau, même prolongés, ne permettent plus d'abaisser cette teneur de façon très significative. Nous avons trouvé qu'un traite- ment (lavag2) avec une solution d'un sel de base faible et d'acide fort & un pH 3 & 6 (de préférence de l'ordre de ) permet d'extraire & grande vitesse cette soude rési- duelle sans entraîner de dissolution notable de zircone hydratée en limitant les volumes de solutidn. Les sels utilisés dans l'étape (4) sont avantageu- sement des sels d'ammonium (par exemple le chlorure, ni- trate ou sulfate) ou de di- ou tri-alkyl ammonium comme les chlorures de diéthyl ou de triéthylammonium. La réaction suivante est mise en jeu, dans le cas du chlorure d'ammonium: - NaOH + NH4 C1 -> NH40H + NaCl On utilise de préférence une solution aqueuse à 50-150 g/l de chlorure d'ammonium. De façon générale, la concentration en ions ammonium est de 1 à 3 moles/litre pour une quantité de 3 & 5 moles d'ions ammonium par kg de zircone, et de préférence d'environ 4 moles/kg. Une tempé- rature de 30 à 50 C et un temps de contact de 10 A 90 minutes sont, de préférence, utilisés en pratique. L'ammoniaque formé lors du traitement est neutra- lisé au fur et à mesure par un ajout d'acide fort dilué, de préférence l'acide formant l'anion du sel. Cette opéra- tion vise & maintenir le pH dans la plage requise. Dans le cas du chlorure d'ammonium, on utilisera avantageusement de l'acide chlorhydrique ce qui produira la réaction: NH40H+HCl -> NH4C1 + H20 La suspension résultante est ensuite filtrée, la zircone hydratée purifiée est lavée à l'eau puis esso- rée (étape (5)). A ce stade elle contient typiquement. ZrO2 60 & 50%, habituellement 55% et, de façon complémentaire, H20 40 à 50%, habituellement 45%. Elle contient aussi typiquement les impuretés suivantes, en % en poids par rapport & ZrO2: SiO2 0,1 & 0,5%, habituellement 0,3% Na20 0,1 & 0,5%, habituellement 0,3% A1203 0,02 & 0,10%, habituellement 0,04% TiO2 0,05 à 0,25%, habituellement 0,10% Fe203 0,02 & 0,10%, habituellement 0,04% e0 CaO 0,05% MgO 0,01% P205 0,03% - 8 -- C1 0,04% (dans le cas d'un lavage au chlorure d'ammo- nium). Elle se présente sous la forme d'un solide humide granulaire dispersable dans l'eau, la granulométrie obtenue étant proche de celle de la zircone thermique utilisée comme matière de départ. Nous avons également trouvé que, par ce procédé une zircone hydratée à faible teneur (0,01 & 0,1%) '.en anions résiduels pouvait être obtenue, diminuant ainsi d'autant les problèmes liés à leur dégagement. Le présent procédé présente, par rapport au procédé usuel sus-mentionné, la particularité d'opérer la purifi- cation du zircon, c'est-à-dire l'élimination de la silice, en évitant la coexistence de la zircone hydratée et: - de résidus de zircon non attaqué ou transformé, - de solutions riches en silice, facilement adsorbées. De ce fait, on évite la pollution de la zircone hydratée par des résidus que l'on ne sait éliminer que par une remise en solution. Il1 présente en outre les avantages: (1) de permettre une économie importante, d'un facteur de l'ordre de 2,9, de la consommation globale en soude lorsqu'on recycle l'hydroxyde de sodium séparé dans l'étape (3) à la fabrication de la zircone thermique. A titre indicatif on a enregistré une consommation de soude (pertes sous forme non recyclable) de l'ordre de 280 kg/tonne de zircone produite (exprimée sous la forme ZrO2), soit 0, 46 mole de NaOH/mole de ZrO2, contre 2 moles engagées dans la réaction. (2) Compte tenu du non recours & des sels de zir- conium intermédiaires (oxychlorure, sulfate basique), la consommation d'acides forts concentrés (acide sulfuri- que, acide chlorhydrique) est quasi insignifiante. Seul un sel d'ammonium en solution diluée, dont le pH est main- tenu constant par acidification par un acide (par exemple celui correspondant au sel d'ammonium utilisé), est néces- saire pour obtenir la pureté recherchée. De ce fait, les rejets sont limités, en quantité et en concentration, -9- & une solution mixte sel de sodium-sel d'ammonium. Dans le cas du procédé courant, des solutions d'acide chlorhy- drique plus sulfate de sodium et de sulfate d'ammonium sont générées. L'exemple non limitatif suivant est donné afin d'illustrer le présent procédé. EXEMPLE: L'oxyde de zirconium thermique utilisé a été obtenu par décomposition de zircon au plasma suivi d'une attaque dans une solution concentrée chaude d'hydroxyde de sodium. Ses propriétés sont les suivantes: À Analyse chimique (% pondéraux) Si02 = 0,40%, Na2 = 0,08%, A1203 = 0,12% Ti02 = 0,14%, Fe203 = 0,04% * Surface spécifique: 6,5 m2/g * Diamètre médian: 3,2 Tm On mélange 5kg de cet oxyde avec de l'hydroxyde de sodium sous forme de perles solides, à raison de 4,1 kg. Le mélange, est cuit dans un four électrique & 1000 C, maintenu pendant 4 heures à cette température, puis refroidi & la température ambiante. On obtient 8,108 Kg d'un solide granulaire blanc. Par diffraction des rayons X, on ne décèle que la phase cristallisée (Na2 ZrO2 Ce solide est émotté à une granulométrie inférieure & 5 mm par passage & travers un tamis de maille correspon- dante. Il est mis en contact avec 10,5 kg d'eau distillée dans un réacteur agité et maintenu à 60 C pendant 30 minu- tes. On obtient une suspension de zircone hydratée dans une solution d'hydroxyde de sodium. Cette solution est éliminée par filtration et essorage. On récupère ainsi 9,2 kg de solution de soude, avec une concentration massique de 30% NaOH environ qui peut être réutilisée pour la fabrication de zircone ther- mique. La consommation de soude est donc de 275 kg/tonne - 10 - zro2 Zr02À La zircone hydratée est lavée avec 5 kg d'eau puis elle est mise en suspension dans une solution de chlorure d'ammonium à 120 g/l. La quantité de solution de lavage est de 10 kg. La suspension est maintenue & 45 C pendant minutes. Pendant la durée du repulpage on ajoute de l'acide chlorhydrique en solution & 10% afin de maintenir le pH vers 4 & 5, ce qui conduit & un ajout de 4 kg de solution d'acide. La suspension est ensuite filtrée, essorée et la zircone hydratée est lavée avec 5 kg d'eau et essorée. Le produit final se présente sous la forme d'une masse humide granulaire d'un poids de 9,805 kg. Ses caractéristiques sont les suivantes: * Analyse chimique (% pondéraux) Sio2 =0,20% Na20 = 0,20% A1203 = 0,03% TiO2 = 0,07% Fe203 = 0,02% H20 = 49,0% La teneur en chlore est de 450 ppm. * Diamètre médian: 5 m. * Teneur en ZrO0 thermique non transformée: 2%. Il va de soi que le mode de réalisation décrit n'est qu'un exemple et qu'on pourrait le modifier, notam- ment par substitution d'équivalents techniques, sans sor- tir pour cela du cadre de l'invention. - 11 - REVENDICATIONS 1. Procédé de préparation d'oxyde de zirconium hydraté & partir d'oxyde de zirconium (zircone) cristalli- sé granulaire obtenu par dissociation à haute température de zircon, éventuellement additionné d'oxyde de zirconium ou de silice, en oxyde de zirconium cristallisé et silice, suivie d'une attaque sélective de la silice par de l'hy- droxyde de sodium, caractérisé en ce qu'il comprend les étapes suivantes: (1) faire réagir ledit oxyde de zirconium critallisé gra- nulaire avec une proportion au moins stoechiométrique d'hydroxyde de sodium solide à une température de 550 & 1400 C pour former du zirconate de sodium, (2) hydrolyser le zirconate de sodium avec de l'eau de façon à produire une suspension d'oxyde de zirconium hydraté solide dans une solution aqueuse d'hydroxyde de sodium, (3) séparer la majeure partie de ladite solution aqueuse d'hydroxyde de sodium de l'oxyde de zirconium hydrate, (4) traiter l'oxyde de zirconium hydraté obtenu en (3), qui contient de l'hydroxyde de sodium résiduel, avec une solution aqueuse d'un sel d'ammonium d'un acide fort de manière à produire une base faible et un sel de sodium, et neutraliser, au fur et & mesure de sa formation, la base faible formée avec un acide fort, et (5) séparer, laver à l'eau, puis essorer l'oxyde de zirco- nium hydraté purifié résultant de manière & obtenir ce dernier sous forme d'un solide granulaire, humide, dispersable dans l'eau. 2. Un procédé selon la revendication 1, caractéri- sé en ce que la proportion d'hydroxyde de sodium uti- lisée dans l'étape (1) est telle que le rapport pondé- ral NaOH/ZrO2 soit compris entre 0,70 et 0,85. 3. Un procédé selon la revendication 1, caractérisé en ce que la durée de l'étape (1) est telle que le rendement de conversion de la zircone soit d'au moins - 12 - %. 4. Un procédé selon la revendication 1, caractérisé en ce que, dans l'étape (2), on ajoute une proportion d'eau comprise entre 3,5 et 11 fois la proportion mo- laire de zirconate de sodium formé dans l'étape (1). 5. Un procédé selon la revendication 1 ou 4, ca- ractérisé en ce que l'hydrolyse (2) est effectuée & une température de 30 & 90 C. 6. Un procédé selon la revendication 5, caracté- riszé en ce que l'hydrolyse (2) est effectuée & une température d'environ 60 C. 7. Un procédé selon la revendication 1, caractérisé en ce que l'hydroxyde de sodium séparé dans l'étape (3) est recyclé et utilisé pour l'attaque sélective de la silice du zircon thermiquement dissocié. 8. Un procédé selon la revendication 1, caractérisé en ce qu'on utilise, dans l'étape (4), un chlorure, nitrate ou sulfate d'ammonium ou de di- ou tri-alkyl ammonium. 9. Un procédé selon la revendication 1 ou 8, ca- ractérisé en ce que la base faible formée est de l'hydroxyde d'ammonium et en ce que cette dernière est neutralisée par l'acide fort correspondant & l'anion du sel d'ammonium utilisé. 10. Un procédé selon l'une quelconque des revendi- cations 1 à 9, caractérisé en ce qu'on substitue de l'hydroxyde de potassium ou de l'hydroxyde de lithium & l'hydroxyde de sodium.